СПОСОБ ПОЛУЧЕНИЯ КОНСТРУКЦИОННОГО МАТЕРИАЛА ИЗ СПЛАВА НА ОСНОВЕ АЛЮМИНИЯ С СОДЕРЖАНИЕМ МАГНИЯ

1. Способ получения конструкционного материала из сплава с содержанием магния, включающий кристаллизацию расплава для получения слитка, его термообработку и прокатку, отличающийся тем, что для получения конструкционного материала из сплава с содержанием ингредиентов при следующих весовых соотношениях, %:
Магний
10,5-15,50
Марганец
0,05-0,10
Цирконий
0,01-0,15
Титан
0,09-0,15
Кремний
и железо
не более 0,08
Алюминий
остальное
кристаллизацию расплава производят во вращающемся кристаллизаторе при коэффициенте гравитации, равном 180-250, времени жизни расплава, равном 12-15 с/кг, и скорости охлаждения не выше 5°С/с.
2. Способ по п.1, отличающийся тем, что при термообработке и прокатке слитка сначала нагревают слиток в течение 2-4 ч при температуре 340-380°С, затем при этой температуре производят его горячую прокатку до толщины 4-8 мм со степенью деформации в каждом цикле до 30% и окончательной температурой подката в пределах 310-330°С, затем производят холодную прокатку подката со степенью деформации в каждом цикле до 50% с промежуточными отжигами в течение 0,5-2,0 ч при температуре 310-390°С до требуемой толщины 0,5-2,0 мм и производят окончательный отжиг проката в течение 5-40 мин при температуре 400-450°С.